(57)【特許請求の範囲】
【請求項１】
基材、樹脂層ａ及び樹脂層ｂを有する積層シートの製造方法であって、
（１）基材上に、前記樹脂層ａを前記基材の幅以下の幅で形成する工程１、
（２）前記樹脂層ａ上に、前記樹脂層ｂを前記基材の幅より大きな幅で形成する工程２、
（３）前記樹脂層ｂの両端部であって、前記基材の幅に対応する部分からはみ出している領域を、当該領域の一部が残るように切除する工程３、並びに
（４）前記基材及び前記樹脂層ｂの両端部が揃うように、前記基材及び前記樹脂層ｂの両端部を切除する工程４、
を順に含む、積層シートの製造方法。
【請求項２】
前記工程３によって切除された樹脂層ｂを、前記工程２の樹脂層ｂの一部として再利用する、請求項１に記載の積層シートの製造方法。
【請求項３】
前記工程４が、前記基材、前記樹脂層ａ及び前記樹脂層ｂの両端部が揃うように、前記基材、前記樹脂層ａ及び前記樹脂層ｂの両端部を切除する工程である、請求項１又は２に記載の積層シートの製造方法。
【請求項４】
前記樹脂層ａが、発泡剤含有樹脂層を有する、請求項１〜３のいずれかに記載の積層シートの製造方法。
【請求項５】
工程１又は工程４の後において、前記発泡剤含有樹脂層を発泡させる工程を含む、請求項４に記載の発泡積層シートの製造方法。
【請求項６】
工程４の後にエンボス処理を行う、請求項５に記載の発泡積層シートの製造方法。
【発明の詳細な説明】
【技術分野】
【０００１】
本発明は、積層シート及び発泡積層シートの製造方法に関する。前記積層シート及び発泡積層シートは、発泡壁紙、各種装飾材等として有用である。また、前記積層シートが発泡樹剤含有樹脂層を含む場合、積層シートは発泡積層シートの発泡前の状態（いわゆる未発泡原反）を意味する。
【背景技術】
【０００２】
従来、壁面に使用する化粧シートとしては、基材上に発泡樹脂層を設けた発泡積層シート（例えば、壁紙）が一般的に使用されている。発泡積層シートとしては、発泡樹脂層の表面に別の樹脂層を貼ることにより表面強度を高めた発泡積層シートが知られており、発泡樹脂層の表面に予め製膜した別の樹脂層を貼り合わせる方法や、Ｔダイ押出し法等を用いて発泡樹脂層上に直接樹脂層を形成する方法により製造されている（特許文献１）。
【先行技術文献】
【特許文献】
【０００３】
【特許文献１】特許第３８１０３５１号
【発明の概要】
【発明が解決しようとする課題】
【０００４】
発泡樹脂層上に直接樹脂を押出すと、押出した樹脂はネックイン（ダイの幅よりも押し出された樹脂の幅が狭くなる現象）により両端部の厚みが厚くなるため、後加工に問題がある等の理由から基材の幅より広く押出す必要があった。一方、上記基材の端部からはみ出した樹脂は樹脂層の中央部とは厚みが異なるため、その後の巻き取りの際に厚み差の蓄積による歪みが生じることによってシワが発生したり、さらにその後の工程（例えば、加熱工程）において、加熱炉内の金属ロールにとられる等といった問題がある。この場合、予め基材と同じ幅に切除する必要があった。
【０００５】
しかしながら、基材と樹脂層を一緒に切除した場合、切除した部分には基材が混在してしまうため、再利用することができず資源節約という観点において問題があった。
【０００６】
そこで、本発明は、複数の樹脂層を積層して得られる積層シートの製造方法であって、樹脂の有効利用を可能とする製造方法を提供することを目的とする。
【課題を解決するための手段】
【０００７】
本発明者は、鋭意研究を重ねた結果、特定の工程を順に含むことにより、上記目的を達成できることを見出し、本発明を完成するに至った。
【０００８】
即ち、本発明は、下記の積層シート及び発泡積層シートに関する。
１．  基材、樹脂層ａ及び樹脂層ｂを有する積層シートの製造方法であって、
（１）基材上に、前記樹脂層ａを前記基材の幅以下の幅で形成する工程１、
（２）前記樹脂層ａ上に、前記樹脂層ｂを前記基材の幅より大きな幅で形成する工程２、
（３）前記樹脂層ｂの両端部であって、前記基材の幅に対応する部分からはみ出している領域を、当該領域の一部が残るように切除する工程３、並びに
（４）前記基材及び前記樹脂層ｂの両端部が揃うように、前記基材及び前記樹脂層ｂの両端部を切除する工程４、
を順に含む、積層シートの製造方法。
２．  前記工程３によって切除された樹脂層ｂを、前記工程２の樹脂層ｂの一部として再利用する、上記項１に記載の積層シートの製造方法。
３．  前記工程４が、前記基材、前記樹脂層ａ及び前記樹脂層ｂの両端部が揃うように、前記基材、前記樹脂層ａ及び前記樹脂層ｂの両端部を切除する工程である、上記項１又は２に記載の積層シートの製造方法。
４．  前記樹脂層ａが、発泡剤含有樹脂層を有する、上記項１〜３のいずれかに記載の積層シートの製造方法。
５．  工程１又は工程４の後において、前記発泡剤含有樹脂層を発泡させる工程を含む、上記項４に記載の発泡積層シートの製造方法。
６．  工程４の後にエンボス処理を行う、上記項５に記載の発泡積層シートの製造方法。
【０００９】
以下、本発明の積層シート及び発泡積層シートの製造方法について詳細に説明する。
【００１０】
本発明の積層シートは、基材、樹脂層ａ及び樹脂層ｂを有する積層シートの製造方法であって、
（１）基材上に、前記樹脂層ａを前記基材の幅以下の幅で形成する工程１、
（２）前記樹脂層ａ上に、前記樹脂層ｂを前記基材の幅より大きな幅で形成する工程２、
（３）前記樹脂層ｂの両端部であって、前記基材の幅に対応する部分からはみ出している領域を切除する工程３、並びに
（４）前記基材及び前記樹脂層ｂの両端部が揃うように、前記基材及び前記樹脂層ｂの両端部を切除する工程４、
を順に含むことを特徴とする。
【００１１】
上記積層シートの製造方法によれば、積層シートの巻き取り時にシワや破れが発生すること及び樹脂層が製造ライン中のロールに巻きつくことが抑制されており、さらに樹脂層の再利用が可能である。以下、各工程について、詳細に説明する。
【００１２】
工程１
工程１では、基材上に、樹脂層ａを前記基材の幅以下の幅で形成（積層）する。
【００１３】
［基材］
基材は、積層シートの基材として適した機械強度、耐熱性等を有する限り特に限定されず、例えば、樹脂シート、繊維質シート（例えば、紙、不織布等）などが一般に使用できる。
【００１４】
上記の中でも紙等の繊維質シートが好ましく、具体的には、壁紙用一般紙（パルプ主体のシートを既知のサイズ剤でサイズ処理したもの）；難燃紙（パルプ主体のシートをスルファミン酸グアニジン、リン酸グアジニン等の難燃剤で処理したもの）；水酸化アルミニウム、水酸化マグネシウム等の無機添加剤を含む無機質紙；上質紙；薄用紙などが挙げられる。
【００１５】
基材の坪量は限定的ではないが、５０〜３００ｇ／ｍ２程度が好ましく、５０〜８０ｇ／ｍ２程度がより好ましい。
【００１６】
［樹脂層ａ］
本発明における樹脂層ａの構成は限定的ではなく、１層又は２層以上の樹脂層を包含する。例えば、非発泡樹脂層の単層からなる樹脂層ａ、発泡剤含有樹脂層の単層からなる樹脂層ａ、発泡剤含有樹脂層及び非発泡樹脂層が積層された複数層からなる樹脂層ａ、等が例示される。なお、本発明において、樹脂層ａが発泡剤含有樹脂層を有する場合、後述する発泡工程を経て発泡積層シートが得られる。
【００１７】
以下、非発泡樹脂層i、発泡剤含有樹脂層及び非発泡樹脂層iiを含む樹脂層ａを形成する場合を代表例として、構成する各層を説明する。なお、上記構成において、非発泡樹脂層iiが基材側に存在する。
【００１８】
（非発泡樹脂層i）
本発明において、発泡剤含有樹脂層上に非発泡樹脂層iを形成した場合、発泡剤含有樹脂層を保護することができる。
【００１９】
非発泡樹脂層iに含まれる樹脂成分は特に限定されず、例えばポリエチレン、エチレン共重合体、アイオノマー樹脂等を使用することができる。前記エチレン共重合体としては、エチレン−酢酸ビニル共重合体（ＥＶＡ）、エチレン−メチルメタクリレート共重合体（ＥＭＭＡ）、エチレン−エチルアクリレート共重合体（ＥＥＡ）、エチレン−メチルアクリレート共重合体（ＥＭＡ）、エチレン−（メタ）アクリル酸共重合体（ＥＭＡＡ）、エチレン−αオレフィン共重合体等が挙げられる。これらの樹脂成分は単独又は２種以上を混合して使用できる。
【００２０】
また、特に優れた耐スクラッチ性、耐摩耗性を得るためには、前記樹脂成分として、アクリル酸（ＣＨ２＝ＣＨＣＯＯＨ）及びメタクリル酸（ＣＨ２＝Ｃ（ＣＨ３）ＣＯＯＨ）の少なくとも１種のモノマーとエチレンとの組み合わせにより得られる共重合体を樹脂成分として好適に用いることができる。より具体的には、エチレン−（メタ）アクリル酸共重合体及びアイオノマー樹脂の少なくとも１種を用いることが望ましい。アイオノマー樹脂としては、エチレン−（メタ）アクリル酸共重合体の分子間をナトリウム、亜鉛等の金属のイオンで分子間結合した構造を有する樹脂が使用できる。このような樹脂成分を用いる場合には、特に樹脂中の水素結合等に起因する強固な層を形成することができる。なお、これらは、公知又は市販のものを使用することができる。
【００２１】
前記共重合体におけるアクリル酸又はメタクリル酸の含有量は限定的ではないが、１５重量％以下が好ましく、４〜１５重量％程度がより好ましい。このような樹脂も市販品を使用することができる。前記樹脂組成物には、公知の添加剤を配合することもできる。
【００２２】
非発泡樹脂層iの厚みは限定的ではないが、５〜５０μｍ程度が好ましく、特に８〜２０μｍ程度がより好ましい。
【００２３】
前記樹脂成分のメルトフローレート値（ＭＦＲ）は、用いる樹脂成分の種類等によるが、一般に１０ｇ／１０分以上の範囲内で適宜設定すれば良い。通常は１０〜１００ｇ／１０分、特に１０〜９５ｇ／１０分、さらに２０〜８０ｇ／１０分の範囲にあることが好ましい。このような数値範囲のものを使用することにより、より優れた耐スクラッチ性、耐摩耗性等を得ることができる。なお、本明細書のＭＦＲは、ＪＩＳ  Ｋ  ７２１０（熱可塑性プラスチックの流れ試験方法）記載の試験方法により測定した値である。試験条件は、ＪＩＳ  Ｋ  ６７６０記載の「１９０℃、２１．１８Ｎ（２．１６ｋｇｆ）」を採用したものである。
【００２４】
また、樹脂組成物中の前記樹脂成分の含有量は限定的ではないが、通常７０〜１００重量％の範囲内で適宜設定することが好ましい。
【００２５】
（発泡剤含有樹脂層）
発泡剤含有樹脂層は、少なくとも樹脂成分及び発泡剤を含む。発泡剤含有樹脂層は、後述する発泡工程によって発泡樹脂層を形成する。
【００２６】
樹脂成分としては、ポリエチレン、及びエチレンとエチレン以外の成分とをモノマーとするエチレン共重合体（以下、「エチレン共重合体」と略記する）からなる群から選ばれた少なくとも１種を含有することが好ましい。
【００２７】
ポリエチレン及びエチレン共重合体は融点及びＭＦＲの観点で押出し製膜に適している。エチレン共重合体としては、例えば、エチレン−酢酸ビニル共重合体（ＥＶＡ）、エチレン−メチルメタクリレート共重合体（ＥＭＭＡ）、エチレン−エチルアクリレート共重合体（ＥＥＡ）、エチレン−メチルアクリレート共重合体（ＥＭＡ）、エチレン−（メタ）アクリル酸共重合体（ＥＭＡＡ）、エチレン−αオレフィン共重合体等が挙げられる。これらのエチレン共重合体は単独又は２種以上を混合して使用できる。
【００２８】
特にエチレン−酢酸ビニル共重合体、エチレン−メチルメタクリレート共重合体、及びポリエチレンとエチレン−αオレフィン共重合体の混合物のいずれか１種を含有することが好ましい。樹脂成分としてポリエチレンとエチレン−αオレフィン共重合体の混合物を含有する場合、エチレン−αオレフィン共重合体の含有量は５０重量％以上であることが好ましい。
【００２９】
エチレン−酢酸ビニル共重合体、エチレン−メチルメタクリレート共重合体、及びポリエチレンとエチレン−αオレフィン共重合体の混合物のいずれか１種と他の樹脂の１種以上とを併用する場合には、前記いずれかの１種の樹脂成分の含有量は、７０重量％以上が好ましく、８０重量％以上がより好ましい。
【００３０】
ポリエチレン又はエチレン共重合体のＭＦＲは９〜７０ｇ／１０分が好ましく、９〜２０ｇ／１０分がより好ましい。このようなＭＦＲを採用することにより、押出し製膜性がより高まる。
【００３１】
また、エチレン共重合体は、エチレン以外のモノマーの含有量としては、５〜３０重量％が好ましく、９〜２０重量％がより好ましい。このような共重合比率を採用することにより、押出し製膜性がより高まる。具体例としては、エチレン−酢酸ビニル共重合体は、酢酸ビニルの共重合比率（ＶＡ量）としては９〜２５重量％が好ましく、９〜２０重量％がより好ましい。また、エチレン−メチルメタクリレート共重合体は、メチルメタクリレートの共重合比率（ＭＭＡ量）としては５〜２５重量％が好ましく、５〜１５重量％がより好ましい。
【００３２】
発泡剤としては公知の発泡剤から選択することができる。例えば、アゾジカルボンアミド（ＡＤＣＡ）、アゾビスホルムアミド等のアゾ系；オキシベンゼンスルホニルヒドラジド（ＯＢＳＨ）、パラトルエンスルホニルヒドラジド等のヒドラジド系などの有機系熱分解型発泡剤や、マイクロカプセル型発泡剤、重曹などの無機系発泡剤等が挙げられる。発泡剤の含有量は、発泡剤の種類や発泡倍率に応じて設定する。発泡剤は、樹脂成分１００重量部に対して、１〜１０重量部程度とすることが好ましい。
【００３３】
発泡剤含有樹脂層には、無機充填剤を使用しても良い。例えば、炭酸カルシウム、水酸化アルミニウム、水酸化マグネシウム等が挙げられる。無機充填剤の含有量は特に限定されないが、樹脂成分１００重量部に対して１〜２０重量部程度とすればよい。
【００３４】
発泡剤含有樹脂層には、添加剤を加えてもよい。例えば、顔料、発泡安定剤、酸化防止剤、発泡助剤（亜鉛化合物）、架橋剤、表面処理剤、蛍光増白剤、防カビ剤、滑剤等を添加剤として用いることができる。
【００３５】
顔料については、例えば、二酸化チタン、亜鉛華、カーボンブラック、黒色酸化鉄、黄色酸化鉄、黄鉛、モリブデートオレンジ、カドミウムイエロー、ニッケルチタンイエロー、クロムチタンイエロー、酸化鉄（弁柄）、カドミウムレッド、群青、紺青、コバルトブルー、酸化クロム、コバルトグリーン、アルミニウム粉、ブロンズ粉、雲母チタン、硫化亜鉛等の無機顔料；例えば、アニリンブラック、ペリレンブラック、アゾ系（アゾレーキ、不溶性アゾ、縮合アゾ）、多環式（イソインドリノン、イソインドリン、キノフタロン、ペリノン、フラバントロン、アントラピリミジン、アントラキノン、キナクリドン、ペリレン、ジケトピロロピロール、ジブロムアンザントロン、ジオキサジン、チオインジゴ、フタロシアニン、インダントロン、ハロゲン化フタロシアニン）等の有機顔料が挙げられる。顔料の含有量は、樹脂成分１００重量部に対して１０〜５０重量部程度が好ましく、１５〜４０重量部程度がより好ましい。
【００３６】
発泡安定剤としては、例えば、アルキルスルホン酸塩やアルキルベンゼンスルホン酸塩が挙げられる。具体的には、ドデシルベンゼンスルホン酸ナトリウム及びドデシルベンゼンスルホン酸カルシウムの少なくとも１種が好ましい。
【００３７】
酸化防止剤としては、例えば、フェノール系酸化防止剤である２，６−ジ第三ブチル−ｐ−クレゾール、テトラキス〔メチレン−３（３，５−ジ−第三ブチル−４−ヒドロキシ−フェニル）プロピオネート〕メタン、リン系酸化防止剤であるトリス（２，４−ジ−ブチルフェニル）ホスファイト、ジステアリルペンタエリスリトールジホスファイト等が挙げられる。  発泡助剤は、例えば、ステアリン酸亜鉛、酸化亜鉛、酸化マグネシウム等の金属酸化物及び／又は脂肪酸金属塩が挙げられる。これらの発泡助剤の含有量は、樹脂成分１００重量部に対して、０．３〜１０重量部程度が好ましく、１〜５重量部程度がより好ましい。なお、これらの発泡助剤とＥＭＡＡとＡＤＣＡ発泡剤とを組み合わせて用いる場合には、発泡工程における焼けや発色団の形成により発泡樹脂層及び基材が黄変する可能性がある。そのため、ＥＭＡＡとＡＤＣＡ発泡剤とを組み合わせて用いる場合には、特開2009-197219号公報に説明されている通り、発泡助剤としてカルボン酸ヒドラジド化合物を用いることが好ましい。このとき、カルボン酸ヒドラジド化合物はＡＤＣＡ発泡剤１重量部に対して０．２〜１重量部程度用いることが好ましい。
亜鉛化合物の含有量は樹脂成分１００重量部に対して、０．００１〜２０重量部程度が好ましく、０．００１〜１０重量部程度がより好ましい。
【００３８】
発泡剤含有樹脂層の厚みは限定的ではないが、非発泡状態（発泡前）で４０〜１００μｍ程度であり、５０〜７０μｍがより好ましい。
【００３９】
発泡剤含有樹脂層を発泡させる方法としては、後記の製造方法に記載された方法に従って実施すれば良い。
【００４０】
（非発泡樹脂層ii）
基材と発泡剤含有樹脂層との間に非発泡樹脂層iiを形成することができる。特に、非発泡樹脂層iiが接着剤層として形成される場合は、基材と発泡樹脂層との優れた密着性が得られる。
【００４１】
非発泡樹脂層iiとしては、例えば、エチレン−酢酸ビニル共重合体（ＥＶＡ）等を好適に用いることができる。非発泡樹脂層iiは樹脂成分以外に公知の添加剤を含んでもよいが、樹脂成分の含有量が７０〜１００重量％となるように配合することが好ましい。
【００４２】
非発泡樹脂層iiの厚みは限定的ではないが、５〜５０μｍ程度が好ましく、特に５〜１５μｍ程度がより好ましい。
【００４３】
［樹脂層ａの積層］
樹脂層ａを形成する方法としては、特に限定されず、例えば、Ｔダイ押出し機による単層押出し、多層同時押出し等が挙げられる。特に、本発明においては、複数種の溶融樹脂を同時に押出すことにより複数層の同時製膜が可能なフィードブロックタイプやマルチマニホールドタイプのＴダイを使用することができるが、各層の流動性に違いがある場合は、マルチマニホールドタイプが好適に使用できる。
【００４４】
具体的には、非発泡樹脂層iを形成するための組成物、発泡剤含有樹脂層を形成するための組成物、及び非発泡樹脂層iiを形成するための組成物を各々別個のシリンダー中に入れて、３種３層を同時に押出し製膜すればよい。
【００４５】
同時押出し時の溶融樹脂温度は、特に限定されず、用いる樹脂、発泡剤等に応じて適宜設定すればよい。
【００４６】
なお、発泡剤含有樹脂層に炭酸カルシウム等の無機充填剤（フィラー）が含む場合には、押出し成形機の押出し口（いわゆるダイス）に無機充填剤の残渣（いわゆる目やに）が付着し易く、これがシート表面の異物となり易いため、発泡剤含有樹脂層を無機充填剤を含まない非発泡樹脂層によって挟み込んだ態様で同時押出し成形することにより、前記目やにの発生を抑制することができる。
【００４７】
また、樹脂層ａは、基材上に形成する前に、公知の手段、例えば冷却水を通した金属ロール（チルロール）に抱かせる等により冷却することができる。
【００４８】
当該樹脂層ａの形成は、樹脂層ａの両端部が基材の両端部よりも内側に位置するように行う。これにより、樹脂層ａが基材からはみ出さないため、後工程で製造ライン中のロールなどの汚損、巻き取りの際のシワや破れの発生を抑制することができる。さらに、樹脂層ａが発泡剤含有樹脂層を有する場合、後述する発泡工程によって前記発泡剤含有樹脂層が膨張しても、樹脂層ａの幅が基材の幅以下となるため、樹脂層が発泡工程中の製造装置（ガイドロール等）に触れることなく製造できる。
【００４９】
樹脂層ａの幅は、基材の幅よりも１〜３０ｍｍ程度小さくなるように形成することが好ましく、４〜２０ｍｍ小さくなるように形成することがより好ましい。
【００５０】
樹脂層ａを押出しによって製膜する場合、樹脂層ａは、基材上に積層する前に、基材の幅より小さくなるように樹脂層ａを切除（スリット）してもよい。切除することにより得られた樹脂層ａの一部（スリット屑）は容易に再利用することができ、積層シートの製造におけるコスト削減を図ることができる。
【００５１】
切除する方法としては、特に限定されず、公知の手段を採用すればよい。例えば、レーザーカット方式、シャーカット方式、スコアーカット方式等が挙げられる。
【００５２】
基材に樹脂層ａを積層する方法としては限定的ではない。例えば、樹脂層ａと基材とを熱圧着によってラミネートするのが好ましい。特に、熱圧着によるラミネート前に、基材表面に加熱を行うことが好ましい。加熱温度は限定的ではないが、８０〜１６０℃が好ましい。加熱時間は、加熱温度等に応じて適宜設定すればよい。
【００５３】
［樹脂層ａのその他の形態］
樹脂層ａについては、以上の通り非発泡樹脂層i、発泡剤含有樹脂層及び非発泡樹脂層iiからなる樹脂層を代表例として述べたが、その他の形態であってもよい。
【００５４】
例えば、単層からなる樹脂層ａを形成する場合、例えば、Ｔダイ押出機によって、非発泡樹脂層iを形成するための組成物、発泡剤含有樹脂層を形成するための組成物等を１層（単層）で押出し製膜することにより形成すればよい。樹脂層ａが３層以外である場合においても、上述の冷却、スリット等を行うことができる。
【００５５】
また、エマルジョン方式で樹脂層ａを形成することもできる。エマルジョン方式の場合、樹脂層ａをコーティングにより形成する。具体的には、コンマコーターなど既知のコーティング装置にて塗工することにより樹脂層ａを設ける。その際に塗工幅は基材幅の内側になるようにする。
【００５６】
工程２
工程２では、樹脂層ａ上に、樹脂層ｂを基材の幅より大きな幅で形成（積層）する。
【００５７】
[樹脂層ｂ]
本発明における樹脂層ｂの構成は限定的ではなく、１層又は２層以上の樹脂層を包含する。
【００５８】
樹脂層ｂが単層からなる場合は、ポリエチレン、ポリプロピレン、エチレン共重合体、アクリル樹脂、フッ素樹脂、ナイロン等が挙げられる。前記エチレン共重合体としては、前述の発泡剤含有樹脂層で挙げられている具体的なエチレン共重合体と同様の樹脂を使用することができる。
【００５９】
樹脂層ｂが２層以上の複数層からなる場合、例えば、当該列挙された樹脂と、接着性に優れた樹脂（例えば、エチレン−酢酸ビニル共重合樹脂、エチレン−マレイン酸変性樹脂等）等を共押出することにより得られる。
【００６０】
樹脂層ｂの厚みは、限定的ではないが、樹脂層ｂの層構成（単層又は２層以上）に拘わらず、５〜５０μｍ程度が好ましく、８〜２０μｍがより好ましい。
【００６１】
［樹脂層ｂの積層］
樹脂層ｂは、樹脂層ａと同様の方法で形成することができる。例えば、Ｔダイ押出し機による単層押出し、多層同時押出し等が挙げられる。
【００６２】
樹脂層ａ上に樹脂層ｂを積層する方法としては、樹脂層ａ上に樹脂層ｂを直接形成するエクストルージョンコートや、樹脂層ｂを一旦製膜した後、樹脂層ａとラミネートする方法がある。ラミネートの方法としては熱圧着によるラミネート、接着剤を介して貼り合せるドライラミネート等既知の方法が挙げられる。
【００６３】
樹脂層ｂを基材の幅より大きな幅で形成する。当該形成は、樹脂層ｂの両端部が基材の両端部よりも外側に位置するように行う。これにより、均一な厚みの樹脂層ｂを十分な幅で確保し、樹脂層ａ上に積層することができる。樹脂層ｂを押出しによって製膜する場合、当該樹脂層ｂの幅が基材の幅よりも４０〜１００ｍｍ程度大きくなるように押し出すことが好ましい。
【００６４】
均一な厚みとは、最厚部と最薄部の厚みの差が小さいことをいい、樹脂層ｂの最厚部と最薄部の厚さの差が５μｍ以下をいう。
【００６５】
工程３
工程３では、樹脂層ｂの両端部であって、基材の幅に対応する部分からはみ出している領域を切除する。
【００６６】
切除する方法としては、特に限定されず、前述の手段を採用すればよい。
【００６７】
工程３で切除して得られた樹脂層ｂの一部（スリット屑）は、再度樹脂層ｂの一部として再利用可能である。具体的には、本発明の工程１〜４が連続的に繰り返される場合において、工程３によって切除された樹脂層ｂを、工程２の樹脂層ｂの一部として再利用する。これにより、積層シートの製造におけるコスト削減を図ることができる。
【００６８】
工程４
工程４では、基材及び樹脂層ｂの両端部が揃うように、基材及び樹脂層ｂの両端部を切除する。これにより、樹脂層ｂが製造ライン中のロールに巻きつくことを防ぐことができ、製品として適した積層シートを得ることができる。工程４で得られた切除部は、樹脂層ａを含んでもよい。
【００６９】
その他の処理
本発明では、上記工程１〜工程４に加えて、以下の各処理を行うことができる。ここで、上記各工程間については、便宜的に直前の工程後で表すものとする。例えば、「工程１の後」とは、工程１の後かつ工程２の前（工程１と工程２の間）を指すものとする。他の工程間についても同様とする。
【００７０】
［装飾処理］
（装飾層）
樹脂層ａ又は樹脂層ｂの上には、必要に応じて後述する装飾層（絵柄模様層）を形成してもよい。装飾層は、積層シートに意匠性を付与する。樹脂層ａ上に形成する場合、工程１の後において形成することができる。樹脂層ｂ上に形成する場合、工程２〜４のいずれかの工程の後において形成することができる。
【００７１】
絵柄模様としては、例えば木目模様、石目模様、砂目模様、タイル貼模様、煉瓦積模様、布目模様、皮絞模様、幾何学図形、文字、記号、抽象模様等が挙げられる。絵柄模様は、積層シートの種類に応じて選択できる。
【００７２】
装飾層は、樹脂層ａ又はｂのおもて面に絵柄模様を印刷することで形成できる。なお、装飾層を形成する際には、必要に応じてあらかじめプライマー層を形成したり、樹脂層ａ又はｂの表面にコロナ放電処理を施しても良い。コロナ放電処理は、公知の方法に従って実施することができる。
【００７３】
印刷手法としては、例えば、グラビア印刷、フレキソ印刷、シルクスクリーン印刷、オフセット印刷等が挙げられる。印刷インキとしては、着色剤、結着材樹脂、溶剤（又は分散媒）を含む印刷インキが使用できる。これらのインキは公知又は市販のものを使用しても良い。
【００７４】
着色剤としては、例えば、前記の発泡剤含有樹脂層で使用されるような顔料を適宜使用することができる。
【００７５】
結着材樹脂は、例えば、アクリル系樹脂、スチレン系樹脂、ポリエステル系樹脂、ウレタン系樹脂、塩素化ポリオレフィン系樹脂、塩化ビニル−酢酸ビニル共重合体系樹脂、ポリビニルブチラール樹脂、アルキド系樹脂、石油系樹脂、ケトン樹脂、エポキシ系樹脂、メラミン系樹脂、フッ素系樹脂、シリコーン系樹脂、繊維素誘導体、ゴム系樹脂等が挙げられる。
【００７６】
溶剤（又は分散媒）としては、例えば、ヘキサン、ヘプタン、オクタン、トルエン、キシレン、エチルベンゼン、シクロヘキサン、メチルシクロヘキサン等の石油系有機溶剤；酢酸エチル、酢酸ブチル、酢酸−２−メトキシエチル、酢酸−２−エトキシエチル等のエステル系有機溶剤；メチルアルコール、エチルアルコール、ノルマルプロピルアルコール、イソプロピルアルコール、イソブチルアルコール、エチレングリコール、プロピレングリコール等のアルコール系有機溶剤；アセトン、メチルエチルケトン、メチルイソブチルケトン、シクロヘキサノン等のケトン系有機溶剤；ジエチルエーテル、ジオキサン、テトラヒドロフラン等のエーテル系有機溶剤；ジクロロメタン、四塩化炭素、トリクロロエチレン、テトラクロロエチレン等の塩素系有機溶剤；水などが挙げられる。
【００７７】
装飾層の厚みは、絵柄模様の種類より異なるが、一般には０．１〜１０μｍ程度とすることが好ましい。
【００７８】
（表面保護層）
本発明では、樹脂層ｂの上に表面保護層を形成することができる。また、樹脂層ｂの上面に装飾層がある場合は当該装飾層の上に形成することもできる。表面保護層は、艶を調整するか、または装飾層若しくは樹脂層ｂの保護をする。表面保護層の形成は、工程２〜４の後のいずれの工程後において形成することができるが、工程３又は４の後に行うことが好ましい。
【００７９】
表面保護層の種類は限定的ではない。艶調整を目的とする表面保護層であれば、例えば、シリカなどの既知フィラーを含む表面保護層がある。表面保護層の形成方法としては、グラビア印刷などの公知の方法が採用できる。なお、樹脂層ｂと表面保護層との密着性や、装飾層と表面保護層との密着性が十分に得られない場合には、樹脂層ｂ又は装飾層の表面を易接着処理（プライマー処理）した後に表面保護層を設けることもできる。
【００８０】
積層シートの表面強度（耐スクラッチ性など）、耐汚染性、装飾層の保護等を目的として表面保護層を形成する場合には、電離放射線硬化型樹脂を樹脂成分として含有するものが好適である。電離放射線硬化型樹脂としては、電子線照射によってラジカル重合（硬化）するものが好ましい。なお、電離放射線硬化型樹脂を含有する表面保護層を形成した場合には、後述する電子線照射と同時に（同処理で）表面保護層が硬化するため、効率的である。つまり、発泡剤含有樹脂層、及び電離放射線硬化型樹脂を含有する表面保護層を順に形成後、電子線照射を行うことにより、発泡剤含有樹脂層に含まれる樹脂を架橋するとともに表面保護層に含まれる樹脂を硬化させることができる。
【００８１】
表面保護層には、各種機能性材料を含有することができる。機能性材料としては、帯電防止剤、防カビ剤、抗菌剤、消臭剤等が挙げられる。
【００８２】
表面保護層の厚みは限定的ではないが、０．１〜１５μｍ程度が好ましい。
【００８３】
［電子線照射］
本発明では、樹脂層ａが発泡剤含有樹脂層を有する場合、当該発泡剤含有樹脂層に電子線を照射して溶融張力を高めてから当該層を発泡させることができる。これにより樹脂成分を架橋して発泡樹脂層の表面強度、発泡特性等を調整することができる。電子線照射はいずれの工程の後において行うことができるが、樹脂層ｂの再利用の観点から、工程１又は４の後に行うことが好ましい。
【００８４】
電子線のエネルギーは、１５０〜２５０ｋＶ程度が好ましく、１７５〜２００ｋＶ程度がより好ましい。照射量は、１０〜１００ｋＧｙ程度が好ましく、１０〜５０ｋＧｙ程度がより好ましい。電子線源としては、公知の電子線照射装置が使用できる。
電子線は、おもて面側から裏面側に向けて照射してもよく、また裏面側からおもて面側に向けて照射してもよい。なお、本明細書において、おもて面側とは樹脂層ｂ側をいい、裏面側とは基材側をいう。
【００８５】
［発泡処理］
本発明では、樹脂層ａが発泡剤含有樹脂層を有する場合、当該発泡剤含有樹脂層を発泡させることによって、本発明の発泡積層シートを得ることができる。発泡処理は、いずれの工程の後において行うことができるが、工程１又は４の後に行うことが好ましい。
【００８６】
発泡処理の方法としては、公知の方法で行うことができる。例えば、発泡加熱炉を用いて、２１０〜２５０℃程度の温度条件で発泡させることができる。なお、上記樹脂層ａ中の発泡剤含有樹脂層は、発泡させることによって、発泡樹脂層が形成される。
【００８７】
発泡樹脂層の形成にあたって、発泡倍率は特に限定されないが、５倍以上の範囲が好ましく、６．５〜１０倍がより好ましい。
【００８８】
発泡樹脂層の厚みは、特に限定されず、所望の特性などに応じて適宜設定することができるが、４００〜７００μｍが好ましい。
【００８９】
［エンボス処理］
本発明では、表面（おもて面）に適宜エンボス模様を付してもよい。
【００９０】
樹脂層ａに発泡剤含有樹脂層（又は発泡樹脂層）を含む場合、エンボス処理は発泡処理後であって、かつ工程４の後に行うことができる。樹脂層ａに発泡剤含有樹脂層（又は発泡樹脂層）を含まない場合、工程１又は４の後に行うことができる。この場合、（発泡）積層シートの最表面層（基材と反対側）の上からエンボス加工すれば良い。エンボス加工は、エンボス版の押圧等、公知の手段により実施することができる。例えば、最表面層が表面保護層である場合は、そのおもて面を加熱軟化後、エンボス版を押圧することにより所望のエンボス模様を賦型できる。エンボス模様としては、例えば木目板導管溝、石板表面凹凸、布表面テクスチャア、梨地、砂目、ヘアライン、万線条溝等がある。
【００９１】
本発明の（発泡）積層シートは、発泡壁紙、ラミネート化粧板用表皮材、クッション性床材、断熱化粧材等を用途として使用することができる。
【発明の効果】
【００９２】
本発明の積層シートの製造方法によれば、積層シートの巻き取り時にシワや破れが発生すること及び樹脂層が製造ライン中のロールに巻きつくことが抑制されており、さらに樹脂層の再利用が可能である。
【発明を実施するための形態】
【００９３】
以下に実施例及び比較例を示して本発明を具体的に説明する。但し、本発明は実施例に限定されない。
【００９４】
実施例１
９７０ｍｍ幅の紙パルプ（ＮＩ−６５ＡＫ、日本製紙株式会社）からなる基材上に、下記組成の非発泡樹脂層iiを形成するための樹脂組成物（非発泡樹脂組成物ii）、発泡剤含有樹脂層を形成するための樹脂組成物（発泡剤含有樹脂組成物）及び非発泡樹脂層iを形成するための樹脂組成物（非発泡樹脂組成物i）を、３種３層マルチマニホールドＴダイ押出し機を用いて同時に製膜し、各々５μｍ、６０μｍ、５μｍの厚さとなるように非発泡樹脂層ii、発泡剤含有樹脂層及び非発泡樹脂層iからなる樹脂層（樹脂層ａ）を形成した。この時の押出し条件について、非発泡樹脂層iiはシリンダー温度１００℃、発泡剤含有樹脂層はシリンダー温度１２０℃、非発泡樹脂組成物iは１３０℃とし、いずれもダイス温度は１２０℃とした。その後、前記３層からなる樹脂層ａの幅が９６０ｍｍとなるように前記樹脂層ａの両端部を切除した後、紙幅の内側に収まるように非発泡樹脂層iiの面に基材を積層し、積層シート中間体を得た。なお、基材への積層は、基材面を１２０℃に加熱してラミネートロールを通して貼り合わせた。
【００９５】
非発泡樹脂層iの上に、厚さ１５μｍであり幅が９７０ｍｍ以上となるように下記組成の樹脂層ｂを積層した。この時の積層条件について、樹脂層ｂは、幅が１０３０ｍｍであって、積層シート中間体の両端部から３０ｍｍ幅ずつはみ出していた。
【００９６】
次に、スリット装置によって、樹脂層ｂのはみだした部分のうち、それぞれ２８ｍｍ幅を切除した。なお、切除した樹脂層ｂ（スリット屑）については、粉砕及び再ペレット化し、樹脂層ｂの供給元へ戻した。次いで、前記切除された両端部から、それぞれ４ｍｍ幅を切除し、本発明の積層シート（９６６ｍｍ）を得た。
【００９７】
前記積層シートの樹脂層ｂ面から、加速電圧１９５ｋＶ、照射量３０ＫＧｙ（３Ｍｒａｄ）の電子線を照射し、発泡剤含有樹脂層を樹脂架橋させた。その後、樹脂層ｂ上にコロナ放電処理を行い、樹脂層ｂ上に水性インキ「ハイドリック」（大日精化工業株式会社製）を用いてグラビア印刷により布目絵柄を印刷した後、さらに水性インキ「ＡＬＴＯＰ」（大日精化工業株式会社）を用いてグラビア印刷により表面保護層を形成した。
【００９８】
上記の表面保護層及び装飾層を施した積層シートを、加熱発泡炉を用いて２２０℃、３５秒で加熱して発泡剤含有樹脂層を発泡させてから、樹脂層ｂ面に布目パターンを有する金属ロールでエンボスすることにより、本発明の発泡積層シートを得た。
【００９９】
【表１】
0005790093.tif 000002
【０１００】
比較例１
樹脂層ｂを貼り合わせた後、前記樹脂層ｂのはみ出した部分のうち、それぞれ３２ｍｍ幅を切除した以外は、実施例１と同様にして、本発明の積層シート及び発泡積層シートを得た。
【０１０１】
比較例２
切除された両端部からそれぞれ４ｍｍ幅をさらに切除することを行わない以外は、実施例１と同様にして、本発明の積層シート及び発泡積層シートを得た。
【０１０２】
試験例１
実施例及び比較例で得られた切断部（切断された部分）のうち、再利用できない部分（いわゆる廃棄物）の１０００ｍ当たりの重量（ｇ／１０００ｍ）を算出した。
【０１０３】
試験例２
実施例及び比較例で作製した積層シートを連続的に製造する場合における生産性を評価した。安定して連続的に積層シートを製造できる場合を○と評価し、安定して連続的に積層シートを製造できない場合を×と評価した。
【０１０４】
結果を以下に示す。
【０１０５】
【表２】
0005790093.tif 000003